КЕРАМИЧЕСКАЯ МАССА
CERAMIC MIXTURE

Изобретение относится к области технологии силикатов и касается составов керамических масс, которые могут быть использованы в производстве облицовочной плитки, стеновых изразцов.
Известна керамическая масса, содержащая, мас.%: лессовидный суглинок 70,0-90,0; каолинитовая глина 5,0-15,0; фосфорит 5,0-20,0 [1].
Задача изобретения состоит в повышении прочности изделий, полученных из керамической массы.
Технический результат достигается тем, что керамическая масса, содержащая лессовидный суглинок и каолинитовую глину, отличающаяся тем, что дополнительно включает костяную золу и пиролюзит, причем компоненты находятся при следующем соотношении, мас.%: лессовидный суглинок 5,0-10,0; каолинитовая глина 65,0-70,0; костяная зола 15,0-20,0; пиролюзит 5,0-10,0.
В таблице приведены составы керамической массы.
Таблица
Компоненты
Состав, мас.%:
1
2
3
Лессовидный суглинок
5,0
7,5
10,0
Каолинитовая глина
70,0
67,5
65,0
Костяная зола
15,0
17,5
20,0
Пиролюзит
10,0
7,5
5,0
Прочность на сжатие, МПа
65-70
65-70
65-70
2
2
3
2
3
3
Для приготовления керамической массы могут быть использованы лессовидные суглинки, содержащие, мас.%: SiO 50,58-55,08; AlO 11,58-13,16; FeO 3,72-5,19; CaO 12,2-14,86; MgO 2,13-2,99; SO 0,51-0,81; п.п.п.11,45-14,32.
2
2
3
2
2
3
Могут быть использованы каолинитовые глины, характеризующиеся следующим составом, мас.%: SiO 46,02-46,5; AlO 38,69-40,17; TiO 0,47-0,52; FeO 0,55-0,92; CaO 0,05-0,19; п.п.п.13,34-13,97.
2
Компоненты дозируют в требуемых количествах. Костяную золу, пиролюзит в виде порошков (удельная поверхность 3500-4000 см/г), смешивают с лессовидным суглинком, каолинитовой глиной и готовят керамическую массу с влажностью 10-15%. Из керамической массы прессуют облицовочную плитку или стеновые изразцы, которые обжигают при температуре 1280°C (первый обжиг), на поверхность изделий наносят слой прозрачной глазури, выполняют роспись и при температуре 1160°C - проводят второй (политой) обжиг.
Источники информации
1. SU 1548175, C04B 33/00, 1990.